(57)【特許請求の範囲】
【請求項１】
水および下記成分：
（Ａ）硝酸
（Ｂ）第二鉄イオン
（Ｃ）過硫酸イオン、および
（Ｄ）モリブデン酸イオン及び／又は縮合モリブデン酸イオン
を含み、８００−１１００mVの酸化−還元電位を有することを特徴とする、金属の汚れ及び／又は酸化膜除去用液状組成物。
【請求項２】
前記硝酸の濃度が１−６．８モル／リットルであり、
前記第二鉄イオンの濃度が０．０９−０．７４モル／リットルであり、
前記過硫酸イオンの濃度が０．０２０−０．１９モル／リットルであり、
前記モリブデン酸イオン及び／又は前記縮合モリブデン酸イオンの濃度が０．０１−０．１７モル／リットルである、請求項１記載の組成物。
【請求項３】
下記追加成分：
（Ｅ）フッ素含有イオン、
（Ｆ）硫酸又は硫酸イオン、
（Ｇ）界面活性剤、および
（Ｈ）染料又はその他の着色剤
から選ばれた少なくとも１種をさらに含む、請求項１又は２に記載の組成物。
【請求項４】
請求項１〜３のいずれか１項に記載の組成物を、汚れた、および／又は酸化された金属材料表面に、１５〜３５℃の温度で０．５〜３０分間接触させ、次に前記組成物との接触から、前記金属材料表面を取り出し、かつこの金属表面を水によりすすぎ洗いすることを含む、金属材料表面から汚れおよび／又は酸化物を除去して光輝表面形成する方法。
【発明の詳細な説明】
【０００１】
【産業上の利用分野】
本発明は、金属材料表面から汚れおよび酸化物を除去するための液状組成物および方法に関するものである。さらに詳しく述べるならば、本発明は、アルミニウム、マグネシウム、並びにアルミニウムおよびマグネシウムの各々を４５重量％以上の含有率で含有する合金材料の表面、より具体的には、例えば溶解時に、表面に汚れを容易に形成するに十分な量の銅を含むアルミニウム合金材料の表面から汚れおよび酸化物を除去するための組成物および方法に関するものである。
【０００２】
上記の組成物および方法は、汚れの原表面から、この表面に汚れやその他のしみ（ｓｔａｉｎｉｎｇ）を形成することなく、酸化物を除去し、かつ脱酸化を達成するために有用なものである。
【０００３】
但し、こゝに用いられる用語「酸化物除去（脱酸化、Ｄｅｏｘｉｄｉｚｉｎｇ）」は、金属表面から、酸化物皮膜および、それに付着している無機物質を除去することを意味し、前記酸化物および付着無機物質は、前記金属表面上に形成されるべき化成被覆層および／又は塗料その他のような、所望の保護被覆層の接着性を低下させるものである。多くの酸化物除去剤の場合、それがその下層をなす金属層に接触したとき、この金属層がかなり溶解するがそれは抑制されたものとなる。
【０００４】
これに対し、こゝに用いられている用語「汚れ除去（ｄｅｓｍｕｔｔｉｎｇ）」は、先行清浄化、エッチングおよび／又は酸化物除去処理により、この金属の処理表面上に形成された粉末状の、通常は濃く着色した残渣を、その下層をなす金属層を顕著に侵すことなく、除去することである。
【０００５】
【従来の技術】
数十年前に航空宇宙用銅含有アルミニウム合金が開発されてから、従来の酸化物除去用組成物は通常、濃硝酸および／又は硫酸およびクロメートを含み、しばしばそれに所望により添加成分として用いられるフッ化物、第二鉄イオン、過硫酸および過酸化物のような酸化剤、およびフェリシアン化物（第二鉄シアン化物、ｆｅｒｒｉｃｙａｎｉｄｅ）を含むものである。近年、環境保全上、クロメートおよびフェリシアン化物を回避することが求められているが、しかし、これらの材料を含まず、十分に満足できる酸化物除去剤は、未だ開発されていない。
【０００６】
【発明が解決しようとする課題】
本発明は、クロメートおよびフェリシアン化物を用いることなく、金属表面上の汚れ、および酸化物を除去できる液状組成物および方法を提供しようとするものである。
【０００７】
【課題を解決するための手段】
モリブデン酸および過硫酸イオンが、硝酸を基本とする汚れ除去剤に対し、すぐれた相乗効果を有することが見出された。これは、クロメートおよびフェリシアン化物の除外を可能にし、しかもそれはアルミニウムおよびマグネシウム、並びに、これらの各々の銅含有合金を含む各種合金に対し、すぐれた汚れ除去効果を示すものである。これらの汚れ除去剤は、所望により、金属表面上の、望ましくない酸化物皮膜に対する酸化物除去剤として使用可能なものであり、それは、すゝぎ洗い前に表面を乾燥することが許されないときに、酸化物除去表面上に汚れを形成することなく、或は、表面にしみを形成することなく、酸化物を有効に除去できるものである。
【０００８】
本発明に係る金属表面の汚れおよび／又は酸化物除去用液状組成物は、水および下記成分：
（Ａ）硝酸、
（Ｂ）第二鉄イオン、
（Ｃ）過硫酸イオン、および
（Ｄ）モリブデン酸イオン又は縮合モリブデン酸イオン、
を含み、８００〜１１００mVの酸化−還元電位を有することを特徴とするものである。
【０００９】
本発明の組成物において、前記硝酸の濃度が１−６．８モル／リットルであり、
前記第二鉄イオンの濃度が０．０９−０．７４モル／リットルであり、
前記過硫酸イオンの濃度が０．０２０−０．１９モル／リットルであり、
前記モリブデン酸イオン及び／又は前記縮合モリブデン酸イオンの濃度が０．０１−０．１７モル／リットルであることが好ましい。
【００１０】
本発明の組成物において、前記硝酸の濃度が１〜６．８モル／リットルであり、前記第二鉄イオンの濃度が０．０９〜０．７４モル／リットルであり、前記過硫酸イオンの濃度が０．０２０〜０．１９モル／リットルであり、かつ前記モリブデン酸イオン及び／又は前記縮合モリブデン酸イオンの濃度が０．０１〜０．１７モル／リットルであることが好ましい。
本発明の組成物は、必要により、又は好ましくは、下記追加成分：
（Ｅ）フッ素含有アニオン、
（Ｆ）硫酸又は硫酸イオン、
（Ｇ）界面活性剤、および
（Ｈ）染料又はその他の着色剤
から選ばれた少なくとも１種を、さらに含むことができる。
【００１１】
本発明の組成物において、前記追加成分をさらに含む場合、前記成分（Ｅ）の濃度が０．０１〜０．２８モル／リットルであり、前記成分（Ｆ）の濃度が０．０２〜２．５モル／リットルであることが好ましい。
【００１２】
本発明の組成物の一実施態様（ａ）においては、下記成分が下記濃度：
成分（Ａ）          １〜６．８モル／リットル、
成分（Ｂ）          ０．０９〜０．７４モル／リットル、
成分（Ｃ）          ０．０２０〜０．１９モル／リットル、
成分（Ｄ）          ０．０１〜０．１７モル／リットル、
成分（Ｅ）          ０．０１〜０．２８モル／リットル、
および
成分（Ｆ）          ０．０２〜２．５モル／リットル、
で含まれる。
【００１３】
さらに、本発明の他の実施態様（ｂ）においては、下記成分が下記濃度：
成分（Ａ）          ２．０〜５．９モル／リットル、
成分（Ｂ）          ０．０９〜０．５９モル／リットル、
成分（Ｃ）          ０．０２０〜０．１６モル／リットル、
成分（Ｄ）          ０．０２２〜０．１２モル／リットル、
成分（Ｅ）          ０．０２８〜０．２８モル／リットル、
および
成分（Ｆ）          ０．０９〜１．９モル／リットル、
で含まれる。
【００１４】
本発明の組成物の他の実施態様（ｃ）においては、下記成分が下記濃度：
成分（Ａ）          ２．０〜５．９モル／リットル、
成分（Ｂ）          ０．２２〜０．４５モル／リットル、
成分（Ｃ）          ０．０４２〜０．１０モル／リットル、
成分（Ｄ）          ０．０４４〜０．０７５モル／リットル、
成分（Ｅ）          ０．０７０〜０．１９モル／リットル、
および
成分（Ｆ）          ０．４２〜１．２モル／リットル、
で含まれ、
前記成分（Ｃ）の前記成分（Ｄ）に対する濃度比が０．４６：１．０〜１．５：１．０の範囲内にあり、かつ、
遊離酸の濃度が１５〜４０ポイントの範囲内にコントロールされる。
【００１５】
本発明の組成物の他の実施態様（ｄ）において、下記成分が下記濃度：
成分（Ａ）          ３．７〜５．４モル／リットル、
成分（Ｂ）          ０．２２〜０．３７モル／リットル、
成分（Ｃ）          ０．０５１〜０．０９１モル／リットル、
成分（Ｄ）          ０．０５２〜０．０７５モル／リットル、
成分（Ｅ）          ０．０９０〜０．１４モル／リットル、
および
成分（Ｆ）          ０．５１〜０．９１モル／リットル、
で含まれ、
前記成分（Ｃ）の前記成分（Ｄ）に対する濃度比が０．６：１．０〜１．２：１．０の範囲内にあり、かつ、
前記遊離酸の濃度が２０〜３５ポイントの範囲内にコントロールされる。
【００１６】
本発明の組成物の他の実施態様（ｅ）において、下記成分が下記濃度：
成分（Ａ）          ３．７〜５．４モル／リットル、
成分（Ｂ）          ０．２２〜０．３０モル／リットル、
成分（Ｃ）          ０．０６０〜０．０８０モル／リットル、
成分（Ｄ）          ０．０５２〜０．０６６モル／リットル、
成分（Ｅ）          ０．１０５〜０．１１９モル／リットル、
および
成分（Ｆ）          ０．６９〜０．７９モル／リットル、
で含まれ、
前記成分（Ｃ）の前記成分（Ｄ）に対する濃度比が０．８０：１．０〜１．９５：１．０の範囲内にあり、かつ、
前記遊離酸の濃度が２２〜２５ポイントの範囲内にコントロールされる。
【００１７】
本発明に係る、金属材料表面から汚れおよび／又は酸化物を除去して光輝表面を形成する方法は、前記いづれかの組成物を、汚れた、および／又は酸化された金属材料表面に、１５〜３５℃の温度で０．５〜３０分間接触させ、次に前記組成物との接触から、前記金属材料表面を取り出しかつこの金属表面を水によりすすぎ洗いすることを含むものである。
【００１８】
前記本発明方法において、前記金属材料が、アルミニウム、マグネシウム、アルミニウム合金およびマグネシウム合金から選ばれることが好ましい。
【００１９】
本発明方法において、前記組成物が、前記実施態様（ｃ）の組成物であってもよい。
【００２０】
本発明方法において、前記組成物が、前記実施態様（ｄ）の組成物である場合、前記金属材料との接触が１７〜３０℃の温度において２〜２０分間行われることが好ましい。また、上記態様の場合、前記金属材料が、アルミニウム、又はアルミニウム合金材料であることが好ましい。
【００２１】
本発明方法において、前記組成物が、前記実施態様（ｅ）の組成物である場合、前記金属材料との接触が２０〜２６℃の温度において５〜１０分間行われることが好ましい。この場合、前記金属材料が、アルミニウム合金、タイプ７１５０，７０７５，２３２４，２０２４又は６０６１であることが好ましい。
【００２２】
本発明の組成物において、下記成分が下記濃度：
第二鉄イオン                      ０．０９モル／リットル以上
モリブデン酸塩アニオンおよび      ０．０１モル／リットル以上
縮合モリブデン酸アニオンの
合計量
フッ化物                          ０．４２モル／リットル以上
硫酸イオン                        ０．２０モル／リットル以上
に濃縮されていてもよい。
【００２３】
上記濃縮組成物において、１５０部の硫酸、５０部のモリブデン酸アンモニウム、２５０部の硫酸第二鉄、１６部の二フッ化アンモニウムおよび全量を１０００部にするに要する水が含まれるものであってもよい。
【００２４】
特許請求の範囲および実施例、又は本願明細書に特別に記載された事項を除き、材料の量、又は反応および／又は使用の条件を示す記載中の数値は、すべて、本発明の範囲を最も広く解するように、それに近似する範囲を含むものと解すべきである。一般に明細書に記載の数値的限定の範囲内で実施することが好ましい。また、特に断りがない限り、パーセント、部、および比の値は、重量に基づくものであり、また本発明に関し、所期の目的を達成するために適当な、又は好ましい材料の群（グループ又はクラス）に関する記載は、当該群のメンバーの適宜の２以上の混合物も、それらと同様に好適なもの、又は好ましいものであることを包含し、化学的用語における構成成分の記載は、明細書中に記載された組み合わせのいずれかへの添加のときの成分に関連するものであって、それは、混合されたときの混合物の成分間の化学的相互作用を必ずしも排除するものでなく、イオンの状態にある材料の詳細な記載は全体として、その組成物を、電気的に中性化するために十分な量の反対イオンが存在する場合を包含し、従って、示唆的に記載された反対イオンは、イオン状態にあることが明瞭に特定された他の反対イオンからできるだけ選択されることが好ましく、また、このような反対イオンは、本発明の前記目的を損うように作用する反対イオンを除き、自由に選択されてもよい。また、用語「モル」は、イオン状態にある成分、および分子状成分の両方に用いられる。
【００２５】
本発明の種々の実施態様は、金属処理に直接用いられる実用組成物、水により希釈して上記実用組成物を調製することができる濃縮物、本発明の組成物により金属を処理する方法、およびすゝぎ洗いなどのように、それ自身既知の追加工程を含む広義の方法を含むものであって、前記広義の方法は、特に有益な次の工程をなす化成被覆および／又は塗装工程、又は同様のオーバーコート工程を含み、このオーバーコート工程は、本発明の狭義の実施態様に従って処理された金属表面を被覆する、有機バインダー含有保護被覆層を形成するものである。本発明の方法により処理された表面を有する製品（物品）もまた、本発明の範囲内に含まれる。
【００２６】
【作用】
種々の理由により、上述のように規定された本発明の組成物は、本発明と同様の目的のための先行技術の組成物に用いられた多くの成分を、実質的に含まないことが好ましい。すなわち、本発明方法において、これらの組成物が金属と直接に接触するとき、この組成物が、下記成分、すなわち六価クロム、シリカ、シリケート（但しシリコン１原子当り４個以上のフッ素原子を含んでいるものを除く）フェリシアン化物、フェロシアン化物、チオ尿素、ピラゾール化合物、砂糖、グルコン酸およびその塩類、グリセリン、α−クルコヘプタノン酸およびその塩類、並びに、ミオイノシトール燐酸エステルおよびその塩類を、各々１．０％以下で含むことが好ましく、この含有量は、下記の量：
０．３５％以下、０．１０％以下、０．０８％以下、０．０４％以下、０．０２％以下、０．０１％以下、０．００１％以下、又は０．０００２％以下であることがさらに好ましく、前記成分が、互に独立に、上記記載の順序に、小さくなっていく程好ましい。また、第一鉄イオンの含有率は、第二鉄イオンの５％以下であることが好ましく、３％以下であることがより好ましく、１．１％以下であることがさらに好ましい。
【００２７】
さらに、本発明方法が上記の組成物による汚れおよび／又は酸化物除去処理以外の工程を含む場合、環境汚染を避けることが最優先であると考えられる場合、これらの工程において金属表面と接触する組成物のすべてに含まれる六価のクロムの含有量は、１．０％以下、０．３５％以下、０．１０％以下、０．０８％以下、０．０４％以下、０．０２％以下、０．０１％以下、０．００３％以下、０．００１％以下、又は０．０００２％以下であることが好ましく、六価クロムの含有率の上限値が上記記載の順に小さくなる程好ましい。他方、前記後処理の一つが必要な場合、本発明の汚れおよび／又は酸化物除去方法は、クロメート含有溶液中におけるクロメート化成被覆又は陽極酸化前に、有利に使用し得るものである。
【００２８】
実用組成物として直接に、又は希釈された実用組成物を調製するための活性成分の供給源として、本発明に用いられるべき酸性水性組成物において、上述の成分（Ａ）の濃度は、組成物１リットル当り１モル以上であることが好ましく、より好ましくは２．０モル以上であり、さらに好ましくは３．７モル以上である。しかし、実用組成物においては、成分（Ａ）の濃度は、組成物１リットル当り６．８モル以下であることが好ましく、５．９モルであることがより好ましく、また、５．４モル以下であることがより一層好ましい。
【００２９】
成分（Ｂ）に関して、濃縮物、又は、実用組成物のいづれかにおける濃度は、組成物１リットル当り、０．０５モル以上であることが好ましく、０．０９モル以上であることがより好ましく、０．１５モル以上であることがさらに好ましく、０．２２モル以上であることがさらに好ましい。しかし、実用組成物における成分（Ｂ）の濃度は、０．７０モル／リットル以下であることが好ましく、０．６２モル／リットル以下であることがより好ましく、０．４５モル／リットル以下であることがさらに好ましく、０．３７モル／リットル以下であることがさらに好ましく、０．３０モル／リットル以下であることがさらに好ましい。
【００３０】
成分（Ｃ）に関して、濃縮物、又は実用組成物中の成分（Ｃ）の濃度は、０．０２０モル／リットル以上であることが好ましく、０．０４２モル／リットル以上であることがより好ましく、０．０５１モル／リットル以上であることがさらに好ましく、０．０６０モル／リットル以上であることがさらに好ましい。しかしながら、実用組成物中の成分（Ｃ）の濃度は、０．１９モル／リットル以下であることが好ましく、０．１６モル／リットル以下であることがより好ましく、０．１０モル／リットル以下であることがさらに好ましく、０．０９１モル／リットル以下であることがさらに好ましく、かつ０．０８０モル／リットル以下であることがさらに好ましい。
【００３１】
成分（Ｄ）に関して、濃縮物又は実用組成物のいづれかにおける成分（Ｄ）の濃度は、０．０１モル／リットル以上であることが好ましく、０．０２２モル／リットル以上であることがより好ましく、０．０４４モル／リットル以上であることがさらに好ましく、また０．０５２モル／リットル以上であることがさらに好ましい。しかしながら、実用組成物中の成分（Ｄ）の濃度は、０．５モル／リットル以下であることが好ましく、０．２４モル／リットル以下であることがより好ましく、０．１７モル／リットル以下であることがさらに好ましく、０．１２モル／リットル以下であることがさらに好ましく、０．０７５モル／リットル以下であることがさらに好ましく、また０．０６６モル／リットル以下であることがさらに好ましい。上記とは別に、実用組成物において、成分（Ｃ）の成分（Ｄ）に対する比は、０．４：１．０〜１．５：１．０の範囲内にあることが好ましく、０．６：１．０〜１．２：１．０の範囲内にあることがより好ましく、０．８０：１．０〜０．９５：１．０であることが、さらに好ましい。
【００３２】
成分（Ｅ）に関して、この成分（Ｅ）は、可溶性フッ化物イオン又は二フッ化物イオン（ｂｉｆｌｕｏｒｉｄｅ  ｉｏｎｓ）から供給されることが好ましく、重フッ化物イオンから供給されることがより好ましい。二フッ化物イオンは、フッ化水素酸およびフッ化金属酸錯体又はそれらの存在し得るイオンと同時に、フッ化物イオンの化学量論的等価物として計量される。実用組成物、又はその濃縮物中の成分（Ｅ）の濃度は、フッ化物イオンに換算して、０．０１モル／リットル以上であることが好ましく、０．０２８モル／リットル以上であることがより好ましく、０．０７０モル／リットル以上であることがさらに好ましく、０．０９０モル／リットル以上であることがさらに好ましく、また、０．１０５モル／リットル以上であることがさらに好ましい。しかしながら、実用組成物中の成分（Ｅ）の濃度は、０．２８モル／リットル以下であることが好ましく、０．１９モル／リットル以下であることがより好ましく、０．１４モル／リットル以下であることがさらに好ましく、また、０．１１９モル／リットル以下であることがさらに好ましい。
【００３３】
理論的に確定したものではないが、組成物中に含まれるフッ化物イオンの主な機能は処理された表面の微小エッチングを促進するものと信じられ、このフッ化物の使用は、例えばアルミニウム合金の２ｘｘｘおよび７ｘｘｘシリーズのように、アルミニウムよりも電気化学的に貴な元素を比較的高いパーセンテージで含む合金を処理するときに、特に望ましいものである。このような合金を処理するとき、汚れ除去操作間の、エッチング速度は、１時間当り２．５×１０−４〜１０．２×１０−４ｃｍの範囲内にあることが好ましい。このようなエッチング速度は、一般に、上述のフッ化物イオンの好ましい量を用いることにより達成し得る。当業界においてより容易に汚れ除去し得ると認識されている他の合金に関しては、フッ化物イオンの使用量を減量してもよく、場合により全く省略してもよい。
【００３４】
成分（Ｆ）に関し、実用組成物又はその濃縮物中における硫酸イオンの濃度（但しこれは当該組成物中に存在する硫酸の硫酸イオンと、化学的量論的に等価なものを含む）は、０．０２モル／リットル以上であることが好ましく、０．０９モル／リットル以上であることがより好ましく、０．２０モル／リットル以上であることがさらに好ましく、０．４２モル／リットル以上であることがさらに好ましく、０．５１モル／リットル以上であることがさらに好ましく、０．６９モル／リットル以上であることがさらに好ましい。しかしながら、実用組成物中の成分（Ｆ）の濃度は、２．５モル／リットル以下であることが好ましく、１．９モル／リットル以下であることがより好ましく、１．６モル／リットル以下であることがさらに好ましく、１．２モル／リットル以下であることがさらに好ましく、０．９１モル／リットル以下であることがさらに好ましく、また、０．７９モル／リットル以下であることがさらに好ましい。
【００３５】
成分（Ｇ）に関して、表面張力を低下させ、かつ処理すべき金属表面上に存在する有機汚染物を可溶化するのに有効な界面活性剤の大部分が原則的に使用可能であるが、多くの種類の界面活性剤は、高度に酸化性の酸性組成物中においては不安定である。好ましい界面活性剤により得られる他の有用な機能は、本発明による汚れおよび／又は酸化物除去用組成物との接触から、処理された金属表面を取り出すときと、この表面がすゝぎ洗いされるときとの間に、実際に生じ得る遅れの間に、この処理表面がスポット状に乾燥されることを防止することである。当業界において、汚れ又は酸化物除去の後、直ちにすゝぎ洗いを行うことが、処理された表面にしみ（汚れ）を生ずる機会を最少にするために有用であることが知られているけれども、例えば航空機の翼部のような大きな対象物品に汚れ除去を施すとき、実際には、上記すゝぎ洗いに２〜３分間の遅れを生ずることが普通であり、また若し、汚れおよび／又は酸化物除去用組成物が、金属表面上で乾燥するならばこの乾燥部域にしみが形成することは殆んど不可避である。
【００３６】
上記界面活性剤のうち、実用的に好ましいものはエトキシル化アセチレン性ジオール類である。これらの化合物については、十分に安定なことが認められており、組成物の表面張力を減少させるのに適切なものであり、しかし、この組成物の起泡性を助長しないものであり、かつ表面処理と、すゝぎ洗いとの間の３分間以上の転移時間の間に乾燥部域を形成しないようにするのに有効なものであり、従って、実用的に好ましいものである。これらの界面活性剤は、実用組成物中に、好ましくは、下記の範囲内（但し、下記記載の順に徐々により好ましくなる）、すなわち、０．０１〜１０モル／リットル、０．１〜５モル／リットル、０．２５〜４モル／リットル、０．５５〜３．０モル／リットル、０．７５〜２．５モル／リットル、０．８５〜２．０モル／リットル、０．８５〜１．５モル／リットル、０．９０〜１．５モル／リットル、０．８５〜１．２モル／リットル、又は、０．９０〜１．１０モル／リットル、で含まれる。最も好ましくは、この界面活性剤成分は、互に等量の２種のエトキシル化テトラメチルデシルジオール類からなり、その一方の親水性／親油性バランス、ＨＬＢが７〜９の範囲内にあり、他方が１１．５〜１４．５の範囲内のＨＬＢを有するものである。
【００３７】
成分（Ｈ）は、本発明の組成物の格別の技術的目的を達成するために用いられるものではないが、例えば赤などのような目立つ色により、強酸の存在を、作業員に表示するための安全警告手段としてしばしば有効なものである。作業員に容易に認識させるために十分な染料又は他の着色剤の使用量は、それが経済的コストを著しく増大し、又は、当該組成物の所望の技術的機能を悪化させる程に大量に用いられることがない限り、当業者が容易に選択し得るものである。
【００３８】
上記の特徴事項に加えて、本発明の実用組成物は、遊離酸を、好ましくは、１５ポイント以上、より好ましくは１８ポイント以上、さらに好ましくは２０ポイント以上、さらに好ましくは２１ポイント以上、さらに好ましくは２２ポイント以上、さらに好ましくは２３ポイント以上含むものである。上記ポイントは本発明において、５．０mlの組成物サンプルを滴定するに必要な１．０Ｎ強アルカリ（例えば水酸化ナトリウム）水溶液のml数に等しい値である。但し、前記組成物サンプルは、過剰量のフッ化カリウムを含む少なくとも約１０mlの脱イオン水により希釈されたものであり、前記フッ化カリウムの添加は、滴定の間に重金属の水酸化物が沈澱することを防止するためであり、前記滴定の終点は、フェノールフタレイン指示薬により検知することができる。しかし、実用組成物の遊離酸の含有量は、３５ポイント以下であることが好ましく、３２ポイント以下であることがより好ましく、２９ポイント以下であることがさらに好ましく、２７ポイント以下であることがさらに好ましく、２６ポイント以下であることがさらに好ましく、また２５ポイント以下であることがさらに好ましい。また、本発明の実用組成物は８００〜１１００ミリボルト（mV）の酸化−還元（レドックス）電位を有するものであり、このレドックス電位は、９５０〜１０３５mVであることが好ましく、９７５〜１０２９mVであることがさらに好ましく、９８５〜１０２０mVであることがさらに好ましく、９９１〜１０１１mVであることがさらに好ましく、また９９６〜１００６mVであることがさらに好ましい。上記レドックス電位は当該組成物中に浸漬されたプラチナ電極の電位を、同一組成物中に浸漬された標準飽和カロメル電極に対比して測定される。本発明の組成物の酸化性は、前記標準電極よりも高い。
【００３９】
本発明の実用組成物は、処理すべき金属表面に適宜の従来方法により適用することができ、この方法のいくつかは当業者に明瞭なものである。浸漬法は最も単純な方法であり、最もしばしば用いられるものと思われる。しかし、スプレー法、ロール塗布法、その他の方法を用いてもよい。
【００４０】
本発明の組成物と、それにより処理されるべき金属との間の接触時の温度および接触時間は、所望の効果を達成し得る限り広い範囲に変動し得る。接触温度および時間は、しばしば、金属表面の肉眼検査、必要によりすゝぎ洗い後における肉眼検査により設定される。一般的ガイドラインとして、上記接触温度は通常１５〜３５℃であることが好ましく、１７〜３０℃であることがより好ましく、２〜２０℃であることがさらに好ましい。また接触時間は、０．５〜３０分であることが好ましく、５〜１０分であることがさらに好ましい。
【００４１】
本発明による処理の後、通常、処理された表面を、後の処理工程の前に、水ですゝぎ洗いする。上述のように処理された表面を、汚れおよび／又は酸化物除去用組成物との接触から取り出した後、実際上、できるだけ速かに、前記すゝぎ洗いを完了することが好ましく、また実際上可能ならば、汚れおよび／又は酸化物除去用組成物が、少なくとも表面のいづれか一部分において乾燥する前にすゝぎ洗いを行うべきである。このすゝぎ洗いの後、金属表面を乾燥する。すゝぎ洗い、乾燥、およびそれに続く処理は通常それ自身当業者に既知のものである。
【００４２】
本発明は特に、アルミニウム合金、タイプ７１５０，７０７５，２０２４，２３２４および６０６１の処理に有利なものであり、また、本発明による処理の前に、はげしくショットピーニングされた、又は、機械的に加工された、および／又はアルカリ性組成物により化学的に加工された（ｍｉｌｌｅｄ）、又は強く化学的にエッチングされた、アルミニウム合金又はマグネシウム合金の表面の処理に有利に用いられるものである。
【００４３】
水で希釈することにより実用組成物を調製することができる濃縮物を供給することが望ましい場合、この濃縮物は過硫酸成分（Ｃ）を含まないことが好ましい。過硫酸成分（Ｃ）は、それを他の成分と混合すると、それを長期間貯蔵する場合には不安定であることが認められている。また、硝酸および界面活性剤は、別々に供給されることが好ましい。従って、本発明の好ましい濃縮物は、水と、硫酸塩成分と、第二鉄イオン成分と、フッ化物成分と、モリブデン酸成分のみを含むことが好ましい。
【００４４】
本発明の組成物を種々の用途に用いるとき、処理された金属物品の溶解によりこの組成物に、新らしい成分が導入されてもよく、浴の成分のあるものは反応により消費されてもよい。従って、他の類似の処理と同様に、長期間の操作が所望されるときには、望ましくない成分を除去し、かつ、所望の成分の消費分を補給するために、組成物の一部を引き出すことが有効である。或る場合には補給のみをすることで十分であり、又は、組成物の処理は全く不必要である。
【００４５】
【実施例】
本発明の実際を、下記実施例により説明するが、これらは本発明を限定するものではない。
【００４６】
組成物の組成
下記組成の組成物を調製した。
0003606604.tif 000002
【００４７】
註：この組成物において、硫酸第二鉄は、１分子当り２個の第二鉄イオンを含むから、第二鉄イオンの合計濃度は、０．２６モル／リットルであり、二フッ化アンモニウムは、１分子当り２個のフッ素原子を含むから、フッ化物イオンの合計濃度は、０．１１２モル／リットルであり、かつ硫酸イオンの合計濃度は０．７４モル／リットルであり、これは硫酸第二鉄から供給された０．３９モル／リットルと、硫酸から供給された０．３５モル／リットルとを含むものである。
上記組成物のレドックス電位は、１００１ｍＶであり、その遊離酸濃度は、２４ポイントであった。
【００４８】
組成物の使用
アルミニウム材、タイプ７１５０の複数枚のパネルの各々に、少なくとも１個の孔を形成して、そのしみおよび／又は汚れ傾向の評価をより厳格になし得るようにした。この汚れは通常実際的条件下において処理された部分の凹所又は孔においてより明瞭に表われる。上記パネルに、前処理としてエッチングを施して、再現可能な、酸化され、かつ汚された表面を形成した。前記前処理エッチングは、水と、１２０〜１５０ｇ／リットルの水酸化ナトリウムと、１１〜２６ｇ／リットルの硫化ナトリウムと、３０〜６０ｇ／リットルのトリエタノールアミンと、１８〜５０ｇ／リットルの溶解アルミニウムとからなるアルカリ性エッチング溶液中に、２９．４〜３２．２℃の温度範囲内において７〜１０分間浸漬することにより行われた。
【００４９】
エッチング液を除去した後、エッチングされたパネルを、外気中に２〜３分間放置し、次に、これに大気温度において、脱イオン水により２〜３分間づつ２回すゝぎ洗いを施し、これを前記汚れ除去用組成物中に、この組成物を空気撹拌しながら、大気温度において、１０分間浸漬し、大気中に２〜３分間放置し、次にこれに脱イオン水によるすゝぎ洗いを２回施した。第１回目のすゝぎ洗い時間は２〜３分間であり、第２回目のすゝぎ洗い時間は１分間であった。得られたパネルの一部を従来方法により陽極酸化したところ、満足すべき結果が得られた。残余のパネルを乾燥させ、肉眼観察により検査した。汚れのない、光輝のある、かつ平滑な表面が得られた。
【００５０】
部分的濃縮組成物
１５０部の硫酸、５０部のモリブデン酸アンモニウム、２５０部の硫酸第二鉄、１６部の二フッ化アンモニウムおよび全量を１０００部にする量の水からなる部分的濃縮組成物も有効であった。